(57)【特許請求の範囲】
【請求項１】
（ａ）イソブチレンを主体とする重合体ブロックと（ｂ）芳香族ビニル系化合物を主体とする重合体ブロックとからなるイソブチレン系ブロック共重合体（Ａ）を含有するシートであって、
少なくとも一つの面は表面改質処理された後にシランカップリング剤で処理されたものであることを特徴とする熱可塑性エラストマーシート。
【請求項２】
表面改質処理がコロナ放電、プラズマ照射およびエキシマ紫外線照射から選ばれる一つであることを特徴とする請求項１に記載の熱可塑性エラストマーシート。
【請求項３】
シランカップリング剤がメルカプト基、エポキシ基、スルフィド基、ビニル基、および（メタ）アクリロイル基の中から少なくとも一つを有するものであることを特徴とする請求項１，２のいずれか１項に記載の熱可塑性エラストマーシート。
【請求項４】
イソブチレン系ブロック共重合体（Ａ）がβ−ピネンを共重合したものであることを特徴とする請求項１〜３のいずれか１項に記載の熱可塑性エラストマーシート。
【請求項５】
イソブチレン系ブロック共重合体（Ａ）のブロック構造が、（ａ）−（ｂ）のジブロック体、または（ｂ）−（ａ）−（ｂ）のトリブロック体のいずれか、もしくは混合物であることを特徴とする請求項１〜４のいずれか１項に記載の熱可塑性エラストマーシート。
【請求項６】
イソブチレン系ブロック共重合体（Ａ）の数平均分子量が３０，０００〜３００，０００であり、かつ分子量分布（重量平均分子量／数平均分子量）が１．４以下であることを特徴とする請求項１〜５のいずれか１項に記載の熱可塑性エラストマーシート。
【請求項７】
イソブチレン系ブロック共重合体（Ａ）が（ａ）イソブチレンを主体とする重合体ブロックを６０〜９０重量％、および（ｂ）芳香族ビニル系化合物を主体とするブロックを４０〜１０重量％含むことを特徴とする請求項１〜６のいずれか１項に記載の熱可塑性エラストマーシート。
【請求項８】
芳香族ビニル系化合物がスチレンであることを特徴とする請求項１〜７のいずれか１項に記載の熱可塑性エラストマーシート。
【請求項９】
請求項１〜８のいずれか１項に記載の熱可塑性エラストマーシートからなるタイヤ用インナーライナー。
【発明の詳細な説明】
【技術分野】
【０００１】
本発明は、表面改質されたイソブチレン系熱可塑性エラストマーシートを、さらにシランカップリング剤により修飾したイソブチレン系熱可塑性エラストマーシートに関する。
【背景技術】
【０００２】
従来、空気バリア性、柔軟性、および靭性に優れる共重合体としてイソブチレンとスチレンのブロック共重合体が知られている（たとえば特許文献１）。また、従来、耐気体透過性材料としてブチルゴムは種々の分野で利用されている。たとえば薬栓やタイヤインナーライナー用材料として使用されている。しかし、タイヤインナーライナー用材料として使用する場合には、加硫操作を必要とするため操作性に劣る、もしくは未加硫時の取り扱い時の変形を回避するのが困難であることから薄肉化が難しいという欠点があった。
【０００３】
特許文献２には芳香族ビニル化合物とイソブチレンとのブロック共重合体とカーボンブラックとを含有するタイヤインナーライナー用ゴム組成物が開示されている。これは加硫工程を必要とせず、ガスバリア性に優れているものの未だカーカス層を構成するゴムとの接着は不十分であった。
【０００４】
特許文献３、４にはイソブチレンとβ−ピネンとの共重合体が開示されている。カーカス層を構成するゴムとの接着性は向上しているものの充分とはいえず、かつ疲労試験時の接着に課題があった。
【０００５】
特許文献５にはイソブチレン系ブロック共重合体を含むシート表面をシランカップリング剤で処理したインナーライナーが開示されている。接着力は向上しているが疲労試験時の接着には課題があった。
【０００６】
特許文献６にはポリアミドフィルムからなるインナーライナーが開示されているが柔軟性に課題があった。
【先行技術文献】
【特許文献】
【０００７】
【特許文献１】特開平０８−３０１９５５号公報
【特許文献２】特開平０６−１０７８９６号公報
【特許文献３】特開２０１０−１９５８６４号公報
【特許文献４】特開２０１０−１９５９６９号公報
【特許文献５】特開２０１０−１０００８３号公報
【特許文献６】特開平０７−０４０７０２号公報
【発明の概要】
【発明が解決しようとする課題】
【０００８】
上記の課題を鑑み、本発明は空気バリア性、柔軟性、ゴムへの接着性、および外部疲労条件下での接着性に優れたイソブチレン系ブロック共重合体シートを提供することにある。さらに加硫工程を必要としない空気入りタイヤのインナーライナー層として空気バリア性、柔軟性とカーカスへの接着性のバランスに優れたインナーライナーを提供することにある。
【課題を解決するための手段】
【０００９】
すなわち本発明は、（ａ）イソブチレンを主体とする重合体ブロックと（ｂ）芳香族ビニル系化合物を主体とする重合体ブロックとからなるイソブチレン系ブロック共重合体（Ａ）を含有するシートであって、少なくとも一つの面は表面改質処理された後にシランカップリング剤で処理された熱可塑性エラストマーシートに関する。
【００１０】
好ましい実施態様としては、表面改質処理がコロナ放電、プラズマ照射およびエキシマ紫外線照射から選ばれる一つである熱可塑性エラストマーシートに関する。
【００１１】
好ましい実施態様としては、シランカップリング剤がメルカプト基、エポキシ基、スルフィド基、ビニル基、および（メタ）アクリロイル基の中から少なくとも一つを有するものである熱可塑性エラストマーシートに関する。
【００１２】
好ましい実施態様としては、イソブチレン系ブロック共重合体（Ａ）がβ−ピネンを共重合したものである熱可塑性エラストマーシートに関する。
【００１３】
好ましい実施態様としては、イソブチレン系ブロック共重合体（Ａ）のブロック構造が、（ａ）−（ｂ）のジブロック体、または（ｂ）−（ａ）−（ｂ）のトリブロック体のいずれか、もしくは混合物であることを特徴とする熱可塑性エラストマーシートに関する。
【００１４】
好ましい実施態様としては、イソブチレン系ブロック共重合体（Ａ）の数平均分子量が３０，０００〜３００，０００であり、かつ分子量分布（重量平均分子量／数平均分子量）が１．４以下である熱可塑性エラストマーシートに関する。
【００１５】
好ましい実施態様としては、イソブチレン系ブロック共重合体（Ａ）が（ａ）イソブチレンを主体とする重合体ブロックを６０〜９０重量％、および（ｂ）芳香族ビニル系化合物を主体とするブロックを４０〜１０重量％含む熱可塑性エラストマーシートに関する。
【００１６】
好ましい実施態様としては、芳香族ビニル系化合物がスチレンである熱可塑性エラストマーシートに関する。
【００１７】
好ましい実施態様としては、前記の熱可塑性エラストマーシートからなるタイヤ用インナーライナーに関する。
【発明の効果】
【００１８】
本発明の熱可塑性エラストマーシートは加硫工程を必要とせず、ガスバリア性、柔軟性、疲労時の加硫ゴムへの接着力に優れており、タイヤの組み立て容易化、ガス圧の保持力向上の観点から空気入りタイヤ用インナーライナーに好適である。
【発明を実施するための形態】
【００１９】
本発明の熱可塑性エラストマーシートは（ａ）イソブチレンを主体とする重合体ブロックと（ｂ）芳香族ビニル系化合物を主体とする重合体ブロックとからなるイソブチレン系ブロック共重合体（Ａ）を含有するシートを表面処理した後にシランカップリング剤で処理されることで得られる。
【００２０】
本発明のブロック共重合体（Ａ）とは（ａ）イソブチレンを主体とする重合体ブロックと（ｂ）芳香族ビニル系化合物を主体とする重合体ブロックとからなるイソブチレン系ブロック共重合体である。
【００２１】
（ａ）イソブチレンを主体とする重合体ブロックは、イソブチレンに由来するユニットが６０重量％以上、好ましくは８０重量％以上から構成される重合体ブロックである。
【００２２】
（ｂ）芳香族ビニル系化合物を主体とする重合体ブロックは、芳香族ビニル系化合物に由来するユニットが６０重量％以上、好ましくは８０重量％以上から構成される重合体ブロックである。
【００２３】
芳香族ビニル系化合物としては、スチレン、ｏ−、ｍ−又はｐ−メチルスチレン、α−メチルスチレン、β−メチルスチレン、２，６−ジメチルスチレン、２，４−ジメチルスチレン、α−メチル−ｏ−メチルスチレン、α−メチル−ｍ−メチルスチレン、α−メチル−ｐ−メチルスチレン、β−メチル−ｏ−メチルスチレン、β−メチル−ｍ−メチルスチレン、β−メチル−ｐ−メチルスチレン、２，４，６−トリメチルスチレン、α−メチル−２，６−ジメチルスチレン、α−メチル−２，４−ジメチルスチレン、β−メチル−２，６−ジメチルスチレン、β−メチル−２，４−ジメチルスチレン、ｏ−、ｍ−又はｐ−クロロスチレン、２，６−ジクロロスチレン、２，４−ジクロロスチレン、α−クロロ−ｏ−クロロスチレン、α−クロロ−ｍ−クロロスチレン、α−クロロ−ｐ−クロロスチレン、β−クロロ−ｏ−クロロスチレン、β−クロロ−ｍ−クロロスチレン、β−クロロ−ｐ−クロロスチレン、２，４，６−トリクロロスチレン、α−クロロ−２，６−ジクロロスチレン、α−クロロ−２，４−ジクロロスチレン、β−クロロ−２，６−ジクロロスチレン、β−クロロ−２，４−ジクロロスチレン、ｏ−、ｍ−又はｐ−ｔ−ブチルスチレン、ｏ−、ｍ−又はｐ−メトキシスチレン、ｏ−、ｍ−又はｐ−クロロメチルスチレン、ｏ−、ｍ−又はｐ−ブロモメチルスチレン、シリル基で置換されたスチレン誘導体、インデン、ビニルナフタレン等が挙げられる。これらの中でも、工業的な入手性やガラス転移温度の点から、スチレン、α−メチルスチレン、および、これらの混合物が好ましく、特にスチレンが好ましい。
【００２４】
いずれの重合体ブロックも、共重合成分として、相互の単量体を使用することができるほか、その他のカチオン重合可能な単量体成分を使用することができる。このような単量体成分としては、脂肪族オレフィン類、ジエン類、ビニルエーテル類、シラン類、ビニルカルバゾール、β−ピネン、アセナフチレン等の単量体が例示できる。これらはそれぞれ単独で又は２種以上を組み合わせて使用することができる。
【００２５】
脂肪族オレフィン系単量体としては、エチレン、プロピレン、１−ブテン、２−メチル−１−ブテン、３−メチル−１−ブテン、ペンテン、ヘキセン、シクロヘキセン、４−メチル−１−ペンテン、ビニルシクロヘキサン、オクテン、ノルボルネン等が挙げられる。
【００２６】
ジエン系単量体としては、ブタジエン、イソプレン、ヘキサジエン、シクロペンタジエン、シクロヘキサジエン、ジシクロペンタジエン、ジビニルベンゼン、エチリデンノルボルネン等が挙げられる。
【００２７】
ビニルエーテル系単量体としては、メチルビニルエーテル、エチルビニルエーテル、（ｎ−、イソ）プロピルビニルエーテル、（ｎ−、ｓｅｃ−、ｔｅｒｔ−、イソ）ブチルビニルエーテル、メチルプロペニルエーテル、エチルプロペニルエーテル等が挙げられる。
【００２８】
シラン化合物としては、ビニルトリクロロシラン、ビニルメチルジクロロシラン、ビニルジメチルクロロシラン、ビニルジメチルメトキシシラン、ビニルトリメチルシラン、ジビニルジクロロシラン、ジビニルジメトキシシラン、ジビニルジメチルシラン、１，３−ジビニル−１，１，３，３−テトラメチルジシロキサン、トリビニルメチルシラン、γ−メタクリロイルオキシプロピルトリメトキシシラン、γ−メタクリロイルオキシプロピルメチルジメトキシシラン等が挙げられる。
【００２９】
これらの中でも、入手性、反応速度、加硫ゴムとの接着性の面からβ−ピネンを共重合したものであることが好ましい。
【００３０】
本発明のイソブチレン系ブロック共重合体（Ａ）は、（ｂ）芳香族ビニル系化合物を主体とする重合体ブロックと（ａ）イソブチレンを主体とする重合体ブロックから構成されている限り、その構造には特に制限はなく、例えば、直鎖状、分岐状、星状等の構造を有するブロック共重合体、ジブロック共重合体、トリブロック共重合体、マルチブロック共重合体等のいずれも選択可能である。好ましい構造としては、物性バランス及び成形加工性の点から、（ａ）イソブチレンを主体とする重合体ブロック−（ｂ）芳香族ビニル系化合物を主体とする重合体ブロックのジブロック体、または（ｂ）芳香族ビニル系化合物を主体とする重合体ブロック−（ａ）イソブチレンを主体とする重合体ブロック−（ｂ）芳香族ビニル系化合物を主体とする重合体ブロックで構成されるトリブロック共重合体が挙げられる。これらは所望の物性・成形加工性を得る為に、それぞれ単独で又は２種以上を組み合わせて使用することができる。
【００３１】
芳香族ビニル系化合物を主体とする重合体ブロックとイソブチレンを主体とする重合体ブロックの割合に関しては、特に制限はないが、柔軟性およびゴム弾性の点から、イソブチレン系ブロック共重合体（Ａ）における（ａ）イソブチレンを主体とする重合体ブロックを６０〜９０重量％、および（ｂ）芳香族ビニル系重合体ブロックの含有量が４０〜１０重量％であることが好ましく、（ａ）イソブチレンを主体とする重合体ブロックを６５〜９０重量％、および（ｂ）芳香族ビニル系重合体ブロックの含有量が３５〜１０重量％であることがより好ましい。
【００３２】
またイソブチレン系ブロック共重合体（Ａ）の分子量にも特に制限はないが、流動性、成形加工性、ゴム弾性等の面から、ＧＰＣ測定による重量平均分子量で３０，０００〜３００，０００であることが好ましく、３０，０００〜１５０，０００であることが特に好ましい。重量平均分子量が３０，０００よりも低い場合には機械的な物性が十分に発現されない傾向があり、一方３００，０００を超える場合には流動性、加工性が悪化する傾向がある。
【００３３】
さらに、イソブチレン系ブロック共重合体（Ａ）の重量平均分子量／数平均分子量が１．４以下であることが好ましい。
【００３４】
イソブチレン系ブロック共重合体（Ａ）の製造方法については特に制限はないが、例えば、下記一般式（Ｉ）で表される化合物の存在下に、単量体成分を重合させることにより得られる。
（ＣＲ１Ｒ２Ｘ）ｎＲ３  （Ｉ）
［式中Ｘはハロゲン原子、炭素数１〜６のアルコキシ基またはアシロキシ基から選ばれる置換基、Ｒ１、Ｒ２はそれぞれ水素原子または炭素数１〜６の１価炭化水素基でＲ１、Ｒ２は同一であっても異なっていても良く、Ｒ３は一価若しくは多価芳香族炭化水素基または一価若しくは多価脂肪族炭化水素基であり、ｎは１〜６の自然数を示す。］
上記一般式（Ｉ）で表わされる化合物は開始剤となるものでルイス酸等の存在下炭素陽イオンを生成し、カチオン重合の開始点になると考えられる。本発明で用いられる一般式（Ｉ）の化合物の例としては、次のような化合物等が挙げられる。
【００３５】
（１−クロル−１−メチルエチル）ベンゼン［Ｃ６Ｈ５Ｃ（ＣＨ３）２Ｃｌ］、１，４−ビス（１−クロル−１−メチルエチル）ベンゼン［１，４−Ｃｌ（ＣＨ３）２ＣＣ６Ｈ４Ｃ（ＣＨ３）２Ｃｌ］、１，３−ビス（１−クロル−１−メチルエチル）ベンゼン［１，３−Ｃｌ（ＣＨ３）２ＣＣ６Ｈ４Ｃ（ＣＨ３）２Ｃｌ］、１，３，５−トリス（１−クロル−１−メチルエチル）ベンゼン［１，３，５−（ＣｌＣ（ＣＨ３）２）３Ｃ６Ｈ３］、１，３−ビス（１−クロル−１−メチルエチル）−５−（ｔｅｒｔ−ブチル）ベンゼン［１，３−（Ｃ（ＣＨ３）２Ｃｌ）２-５−（Ｃ（ＣＨ３）３）Ｃ６Ｈ３］
これらの中でも特に好ましいのはビス（１−クロル−１−メチルエチル）ベンゼン［Ｃ６Ｈ４（Ｃ（ＣＨ３）２Ｃｌ）２］、トリス（１−クロル−１−メチルエチル）ベンゼン［（ＣｌＣ（ＣＨ３）２）３Ｃ６Ｈ３］である。［なおビス（１−クロル−１−メチルエチル）ベンゼンは、ビス（α−クロロイソプロピル）ベンゼン、ビス（２−クロロ−２−プロピル）ベンゼンあるいはジクミルクロライドとも呼ばれ、トリス（１−クロル−１−メチルエチル）ベンゼンは、トリス（α−クロロイソプロピル）ベンゼン、トリス（２−クロロ−２−プロピル）ベンゼンあるいはトリクミルクロライドとも呼ばれる］。
【００３６】
イソブチレン系ブロック共重合体（Ａ）を製造する際には、さらにルイス酸触媒を共存させることもできる。このようなルイス酸としてはカチオン重合に使用できるものであれば良く、ＴｉＣｌ４、ＴｉＢｒ４、ＢＣｌ３、ＢＦ３、ＢＦ３・ＯＥｔ２、ＳｎＣｌ４、ＳｂＣｌ５、ＳｂＦ５、ＷＣｌ６、ＴａＣｌ５、ＶＣｌ５、ＦｅＣｌ３、ＺｎＢｒ２、ＡｌＣｌ３、ＡｌＢｒ３等の金属ハロゲン化物；Ｅｔ２ＡｌＣｌ、ＥｔＡｌＣｌ２等の有機金属ハロゲン化物を好適に使用することができる。中でも触媒としての能力、工業的な入手の容易さを考えた場合、ＴｉＣｌ４、ＢＣｌ３、ＳｎＣｌ４が好ましい。ルイス酸の使用量は、特に限定されないが、使用する単量体の重合特性あるいは重合濃度等を鑑みて設定することができる。通常は一般式（Ｉ）で表される化合物に対して０．１〜１００モル当量使用することができ、好ましくは１〜５０モル当量の範囲である。
【００３７】
イソブチレン系ブロック共重合体（Ａ）の製造に際しては、さらに必要に応じて電子供与体成分を共存させることもできる。この電子供与体成分は、カチオン重合に際して、成長炭素カチオンを安定化させる効果があるものと考えられており、電子供与体の添加によって、分子量分布の狭い、構造が制御された重合体を生成することができる。使用可能な電子供与体成分としては特に限定されないが、例えば、ピリジン類、アミン類、アミド類、スルホキシド類、エステル類、または金属原子に結合した酸素原子を有する金属化合物等を挙げることができる。
【００３８】
イソブチレン系ブロック共重合体（Ａ）の重合は必要に応じて有機溶媒中で行うことができ、有機溶媒としてはカチオン重合を本質的に阻害しなければ、特に制約なく使用することができる。具体的には、塩化メチル、ジクロロメタン、クロロホルム、塩化エチル、ジクロロエタン、ｎ−プロピルクロライド、ｎ−ブチルクロライド、クロロベンゼン等のハロゲン化炭化水素；ベンゼン、トルエン、キシレン、エチルベンゼン、プロピルベンゼン、ブチルベンゼン等のアルキルベンゼン類；エタン、プロパン、ブタン、ペンタン、ヘキサン、ヘプタン、オクタン、ノナン、デカン等の直鎖式脂肪族炭化水素類；２−メチルプロパン、２−メチルブタン、２，３，３−トリメチルペンタン、２，２，５−トリメチルヘキサン等の分岐式脂肪族炭化水素類；シクロヘキサン、メチルシクロヘキサン、エチルシクロヘキサン等の環式脂肪族炭化水素類；石油留分を水添精製したパラフィン油等を挙げることができる。
【００３９】
これらの溶媒は、イソブチレン系ブロック共重合体（Ａ）を構成する単量体の重合特性及び生成する重合体の溶解性等のバランスを考慮して、それぞれ単独で又は２種以上を組み合わせて使用することができる。
【００４０】
上記溶媒の使用量は、得られる重合体溶液の粘度や除熱の容易さを考慮して、重合体の濃度が１〜５０ｗｔ％、好ましくは５〜３５ｗｔ％となるように決定される。
【００４１】
実際の重合を行うに当たっては、各成分を冷却下例えば−１００℃以上０℃未満の温度で混合する。エネルギーコストと重合の安定性を釣り合わせるために、特に好ましい温度範囲は−３０℃〜−８０℃である。
【００４２】
本発明のシートにはさらに架橋剤と架橋助剤を添加しても良い。架橋剤は単体硫黄、テトラメチルチウラムジスルフィド、４，４−ジチオビスモルホリン、有機過酸化物、フェノールホルムアルデヒド樹脂、ハロメチルフェノールが例示される。これらの中でも好ましいのは単体硫黄、テトラメチルチウラムジスルフィド、４，４−ジチオビスモルホリンである。架橋助剤は例えば、スルフェンアミド、ベンゾチアゾール、グアニジン、ジチオカルバミン酸、酸化亜鉛などの金属酸化物、ステアリン酸などの脂肪酸、含窒素化合物、トリアリルイソシアヌレート、エチレングリコールジメタクリレート、トリメチロールプロパンメタクリレートが挙げられる。これらの中でも好ましいのはスルフェンアミド、ベンゾチアゾール、グアニジン、ジチオカルバミン酸、酸化亜鉛などの金属酸化物、ステアリン酸などの脂肪酸である。架橋剤と架橋助剤の配合量としてそれぞれ好ましくはイソブチレン系ブロック共重合体（Ａ）１００重量部に対して０．５〜５重量部である。
【００４３】
本発明のシートにはカーカスゴムへの密着性の点から、さらに粘着付与剤を含有しても良い。粘着付与剤には天然のロジン、テルペン、合成のクマロンインデン樹脂、石油樹脂、アルキルフェノール樹脂などが挙げられる。粘着付与剤の配合量はイソブチレン系ブロック共重合体（Ａ）１００重量部に対して好ましくは１〜８０重量部である。
【００４４】
本発明のシートにはさらに目的に応じて充填剤、老化防止剤、軟化剤、加工助剤を添加しても良い。例えば充填剤には、カーボンブラック、湿式シリカ、乾式シリカ、炭酸カルシウム、カオリン、タルク、クレー等が挙げられ、老化防止剤には酸化防止剤、紫外線吸収剤、光安定剤が挙げられ、軟化剤にはパラフィン系オイル、ナフテン系オイル、アロマ系オイル、ナタネ油、ジオクチルフタレート、ジオクチルアジペートなどが挙げられ、加工助剤には高級脂肪酸、脂肪酸エステル、脂肪酸金属塩、脂肪酸アミド、パラフィンワックス、脂肪アルコール、フッ素・シリコーン系樹脂、高分子量ポリエチレンが挙げられる。
【００４５】
本発明のシートを得るための組成物を得るには、公知の溶融混練の方法が適用できる。例えばイソブチレン系ブロック共重合体と所定の物性を得るために配合される他の成分を、加熱混練機、例えば、一軸押出機、二軸押出機、ロール、バンバリーミキサー、ブラベンダー、ニーダー、高剪断型ミキサー等を用いて溶融混練することで製造することができる。溶融混練の温度は、１００〜２４０℃が好ましい。１００℃よりも低い温度ではイソブチレン系ブロック共重合体の溶融が不十分となり、混練が不均一となる傾向がある。２４０℃よりも高い温度では、イソブチレン系ブロック共重合体の熱分解、熱架橋が起こる傾向がある。得られた組成物を次に押出成形、カレンダー成形といった熱可塑性樹脂、熱可塑性エラストマーをシート化する通常の方法によってシート化すれば良い。
【００４６】
本発明の表面改質処理とは、コロナ放電、プラズマ照射およびエキシマ紫外線照射から少なくとも一つ選ばれるものが好ましい。
【００４７】
コロナ放電は、乾燥空気雰囲気下で行うことが好ましく、乾燥空気の流量は１０〜１００ＮＬ／分であることが好ましい。コロナ放電の出力は好ましくは２５０〜１０００Ｗ、放電電量は好ましくは２０〜５５０Ｗ・分／ｍ２である。
【００４８】
常圧プラズマ照射は、水素、ヘリウム、窒素、酸素、アルゴンから選択される少なくとも１種のガス雰囲気下で行うことが好ましく、窒素と乾燥空気または酸素とを混合して用いることがより好ましい。窒素の流量は好ましくは５０〜１５０ＮＬ／分、乾燥空気または酸素の流量は好ましくは０．１〜５ＮＬ／分である。プラズマ照射の出力は０．５〜２ｋＷであることが好ましい。プラズマ照射の周波数は出力に対応した共振周波数であることが好ましく、具体的には１０〜１００ＫＨｚの範囲が好ましい。プラズマ照射の照射速度は１〜１００ｃｍ／分で行うことが好ましい。プラズマ発生源と樹脂フィルムとの距離は１〜１０ｍｍの間が好ましい。
【００４９】
また、プラズマ照射を減圧下で行うときは、０．００１〜１０ｋＰａ（絶対圧）の低圧ガス（アルゴンガス、酸素ガス、窒素ガス、またはこれらの混合ガスなど）を用いてプラズマ処理を行うことが好ましい。低圧ガスとしては、窒素と酸素との混合ガスを用いることが特に好ましい。窒素と酸素との混合比は体積比で１０：１〜１：１０であることが好ましく、混合ガスの流量は０．１〜１０ＮＬ／分であることが好ましい。プラズマ照射の出力は好ましくは５０〜５００Ｗである。
【００５０】
エキシマ紫外線照射は、窒素と乾燥空気又は酸素との混合気を流しながらエキシマ紫外線ランプを用いてエキシマ紫外線照射することが好ましい。該混合気の酸素濃度は、通常１〜１５％、好ましくは３〜５％である。混合気の流量は好ましくは３〜７リットル／分である。
【００５１】
ランプと本発明のシートの接着面との距離は１０ｍｍ以下が好ましく、１〜５ｍｍがより好ましい。照射の強度は、好ましくは２０〜１００ｍＷ、より好ましくは３０〜５０ｍＷである。
【００５２】
本発明のシランカップリング剤は、特に制限されないが、好ましくは、下記一般式（ＩＩ）、（ＩＩＩ）で表される有機ケイ素化合物である。
ＸｐＳｉＹｑＲ４４−（ｐ＋ｑ）        （ＩＩ）
（Ｒ４ＳｉＯ３／２）ｒ（Ｒ５ＳｉＯ３／２）ｓ（ＸＳｉＯ３／２）ｔ  （ＩＩＩ）
［式中、Ｘは架橋剤、あるいは炭素−炭素不飽和結合と反応し得る官能基を含む置換基であり、Ｙは、水素原子、ハロゲン原子又は炭素数１〜４の置換又は非置換のアルキル基及びアルケニル基であり、Ｒ４は水酸基および炭素原子数１から６のアルコキシル基であり、ｐは、１、２又は３であり、ｑは、０、１又は２であり、（ｐ＋ｑ）は、１、２又は３である。Ｒ５は水素原子，炭素原子数１から２０の置換又は非置換の炭化水素基，及びケイ素原子数１から１０のケイ素原子含有基から選ばれ、ｒ、ｓ、ｔは正の整数であり、４≦ｒ＋ｓ＋ｔ≦１６である。］
これらは、一種単独で、又は二種以上を組み合わせて用いることができる。
Ｘとしては、メルカプト基、エポキシ基、スルフィド基、ビニル基、および（メタ）アクリロイル基が挙げられる。この中でも加硫ゴムの加硫速度を合わせる観点から、メルカプト基、スルフィド基、ビニル基が好ましい。
【００５３】
具体的には、3-メルカプトプロピルメチルジメトキシシラン、3-メルカプトプロピルトリメトキシシラン、ビス（トリエトキシシリルプロピル）テトラスルフィド、2-(3,4-エポキシシクロヘキシル)エチルトリメトキシシラン、3-グリシドキシプロピルメチルジメトキシシラン、3-グリシドキシプロピルトリメトキシシラン、3-グリシドキシプロピルメチルジエトキシシラン、3-グリシドキシプロピルトリエトキシシラン、3-メタクリロキシプロピルメチルジメトキシシラン、3-メタクリロキシプロピルメチルジエトキシシラン、3-メタクリロキシプロピルトリエトキシシラン、3-アクリロキシプロピルトリメトキシシラン、ビニルトリメトキシシラン、ビニルトリエトキシシランが挙げられる。
【００５４】
シランカップリング剤の処理方法は、特に、限定されず公知の方法を用いることができる。処理方法としては、前記表面処理剤を、前記火炎処理された基材の表面に、公知のコーティング方法で、コーティングすることが好ましい。コーティング方法の具体例としては、バーコーティング、ロールコーティング、スプレーコーティング、ディップコーティング、スピンコーティング、ラミナーフローコーティング、ダイコーティング、グラビアコーティング、ナイフコーティング、カーテンコーティング、ロッドコーティング、エアードクターコーティング、ブレードコーティング、コンマコーティング、が挙げられる。基材の形状によるが、フィルムやシートの場合には、バーコーティング、ロールコーティング、スピンコーティング、ラミナーフローコーティング、ダイコーティング、グラビアコーティングなどが好ましい。容器等、形状が平面でない基材には、ディップコーティング、スプレーコーティングなどが好適である。
【００５５】
コーティングにおいては、前記表面処理剤をそのままコーティングしてもよいが、粘度調整のためや、コーティング層の厚みを制御するために、適当な溶剤に希釈してコーティングしてもよい。
【００５６】
溶剤としては、前記表面処理剤が溶解あるいは均一に分散するものであれば、好適に使用できるが、コストや取り扱いの観点から、炭化水素系溶媒（トルエン、キシレン、ヘキサン、シクロヘキサン等）、アルコール系溶媒（メタノール、エタノール、プロパノール、イソプロパノール等）、ハロゲン系溶媒（ジクロロメタン）等が好ましい。
【００５７】
表面処理剤の濃度としては、いずれも使用可能であるが、１％〜８０％程度が好ましい。濃度が１％以下になると、表面処理剤が十分に反応しない場合があり、８０％を超えると、表面処理剤の粘性が高い場合は、塗布が困難となる。但し、表面処理剤の粘度が低い場合は、この限りではない。
【００５８】
コーティングの膜厚としては、目的に応じて適宜選択できるが、０．１μｍ〜１００μｍ程度が好ましい。０．１μｍ以下では、基材表面への官能基導入が十分ではない場合があり、１００μ以上では、基材の物性が低下する場合がある上に、表面処理剤の使用量が増大するためコスト的に不利になる。
【００５９】
本発明のシートは、インナーライナー、特にタイヤ用インナーライナーに好適に使用できる。
【００６０】
本発明のインナーライナーの厚みは合計２０μｍ〜１５００μｍの範囲に有ることが好ましい。厚みが２０μｍを下回るとインナーライナーの耐屈曲性が低下しタイヤ転動時の屈曲変形による破断や亀裂が生じる恐れがある。一方厚みが１５００μｍを超えるとタイヤ重量低減のメリットが少なくなる。
【実施例】
【００６１】
以下、実施例にて本発明をさらに詳しく説明するが、これらの実施例によって本発明は何ら限定されるものではない。
尚、実施例に先立ち各種測定法、評価法、実施例について説明する。
【００６２】
（引張強度）
ＪＩＳ Ｋ ６２５１に準拠し、試験片としてシートをダンベルで７号型に打抜いたものを用意し、これを測定に使用した。引張速度は１００ｍｍ／分とした。
【００６３】
（引張伸び）
ＪＩＳ Ｋ ６２５１に準拠し、試験片としてシートをダンベルで７号型に打抜いたものを用意し、これを測定に使用した。引張速度は１００ｍｍ／分とした。
【００６４】
（引っ張り弾性率）
ＪＩＳ Ｋ ６２５１に準拠し、試験片としてシートをダンベルで７号型に打抜いたものを用意し、これを測定に使用した。歪みが２％と４％の時の応力から算出した。
【００６５】
（ガスバリア性）
ガスバリア性は気体透過性を評価し、酸素の透過度を評価した。酸素の透過度は、得られたシートから１００ｍｍ×１００ｍｍの試験片を切り出し、ＪＩＳ Ｋ ７１２６に準拠して、２３℃、０％ＲＨ、１ａｔｍの差圧法にて測定した。
【００６６】
（接着性）
イソプレンゴムとの接着性を評価した。イソプレンゴムの２ｍｍ厚未加硫シートと貼り合わせ、１５０℃、５０ＭＰａで４０分加熱加圧加硫を行った後１００℃のオーブンに１週間静置した。その後、幅２ｃｍ×６ｃｍに切り出して、１８０°剥離試験を行い応力を測定した。試験速度は２００ｍｍ／ｍｉｎで行い、剥離開始後の応力の最大値を採用した。
【００６７】
（実施例等記載成分の内容）
成分（Ａ）−１：スチレン−イソブチレン−スチレンブロック共重合体（株式会社カネカ社製  商品名「ＳＩＢＳＴＡＲ０６２Ｔ」）
成分（Ａ）−２：スチレン含量２３ｗｔ％。スチレン−β−ピネン−イソブチレン−β−ピネン−スチレンブロック共重合体  β−ピネン含量２．４ｍｏｌ％  数平均分子量１０２，０００（製造例２）
成分（Ｂ）−１：メルカプト基を有するシランカップリング剤  ３−メルカプトプロピルトリメトキシシラン
成分（Ｂ）−２：メルカプト基を有するシルセスキオキサン構造のシランカップリング剤  （荒川化学株式会社  ＨＢＳＱ１１５−７）
ポリアミド１：ナイロン６タイプポリアミド（宇部興産株式会社  ＵＢＥナイロン  ５０３３Ｂ）
【００６８】
（製造例１）イソプレンゴムシートの作製
イソプレンゴム（株式会社ＪＳＲ社製  商品名「ＩＲ２２００」）を４００ｇ、カーボンブラック（旭カーボン株式会社  旭♯５０）２００ｇを４０℃に設定した１Ｌニーダー（株式会社モリヤマ社製）に投入し５０ｒｐｍで５分間混練した後、硫黄６ｇ、N-ｔｅｒｔ-ブチル-２-ベンゾチアゾリルスルフェンアミド８ｇ、酸化亜鉛８ｇ、ステアリン酸８ｇを投入し２分間混練した後排出し、８０℃で加熱プレス（株式会社神藤金属工業社製）にて２ｍｍ厚のシート状に成形した。
【００６９】
（製造例２）［スチレン−β−ピネン−イソブチレン−β−ピネン−スチレンブロック共重合体（成分（Ａ）−２）］の製造］
２Ｌのセパラブルフラスコの重合容器内を窒素置換した後、注射器を用いて、ｎ−ヘキサン（モレキュラーシーブスで乾燥したもの）３１．０ｍＬ及び塩化ブチル（モレキュラーシーブスで乾燥したもの）２９４．６ｍＬを加え、重合容器を−７０℃のドライアイス／メタノールバス中につけて冷却した後、イソブチレンモノマー８８．９ｍＬ（９４１．６ｍｍｏｌ）が入っている三方コック付耐圧ガラス製液化採取管にテフロン(登録商標）製の送液チューブを接続し、重合容器内にイソブチレンモノマーを窒素圧により送液した。ｐ−ジクミルクロライド０．１４８ｇ（０．６ｍｍｏｌ）及びα−ピコリン０．０７ｇ（０．８ｍｍｏｌ）を加えた。次にさらに四塩化チタン０．８７ｍＬ（７．９ｍｍｏｌ）を加えて重合を開始した。重合開始から１．５時間同じ温度で撹拌を行った後、重合溶液からサンプリング用として重合溶液約１ｍＬを抜き取った。続いて、あらかじめ−７０℃に冷却しておいたβ−ピネン３．６ｇ（２６．３ｍｍｏｌ）を重合容器内に添加した。β−ピネン添加４５分後にスチレンモノマー１０．４ｇ（９９．４ｍｍｏｌ）を重合容器内に添加した。スチレンを添加してから４５分後に約４０ｍＬのメタノールを加えて反応を終了させた。反応溶液から溶剤等を留去した後、トルエンに溶解し２回水洗を行った。さらにトルエン溶液を多量のメタノールに加えて重合体を沈殿させ、得られた重合体を６０℃で２４時間真空乾燥することにより目的のブロック共重合体を得た。ゲルパーミエーションクロマトグラフィー（ＧＰＣ）法により得られた重合体の分子量を測定した。Ｍｎが１０２，０００、Ｍｗ／Ｍｎが１．２５であるブロック共重合体が得られた。
【００７０】
（実施例１）
成分（Ａ）−１を１８０℃で加熱プレスすることで２ｍｍ厚のシートを得た。得られたシートをＳｈｉｎｋｏ  Ｃｏｒｏｎａ  Ｍａｓｔｅｒ  ＰＳ  シリーズを使用し、処理密度：１３８Ｗ・ｍｉｎ／ｍ２、処理速度：１２ｍ／ｍｉｎの条件でコロナ電極から放電して形成したコロナ電界中に通過させる処理を行った。成分（Ｂ）−１をイソプロピルアルコール／トルエン＝５０／５０重量％の溶剤に１０ｗｔ％の濃度で溶解させた溶液を調製し、先ほど処理したシートのコロナ表面処理された表面に対し、ウェットでの塗布厚みが１０μｍとなるように、ワイヤーバーを使用してコーティングを実施した。コーティングされた基材を、常温で１５分間風乾後、５０℃の熱風オーブンで１５分間乾燥して、改質された表面を有するシートを得た。このフィルムの引張試験、ガスバリア性、成分（Ｂ）−１を塗布した面を接着面とした接着性の測定を行い表１の結果を得た。
【００７１】
（実施例２）
成分（Ｂ）−１を成分（Ｂ）−２に変更した以外は実施例１と同様にしてシートを得た。このフィルムの引張試験、ガスバリア性、接着性の測定を行い表１の結果を得た。
【００７２】
（実施例３）
成分（Ａ）−１を成分（Ａ）−２に変更した以外は実施例１と同様にしてシートを得た。このフィルムの引張試験、ガスバリア性、接着性の測定を行い表１の結果を得た。
【００７３】
（実施例４）
成分（Ａ）−１を成分（Ａ）−２に変更した以外は実施例２と同様にしてシートを得た。このフィルムの引張試験、ガスバリア性、接着性の測定を行い表１の結果を得た。
【００７４】
（比較例１）
成分（Ａ）−１を１８０℃で加熱プレスすることで２ｍｍ厚のシートを得た。このフィルムの引張試験、ガスバリア性、接着性の測定を行い表２の結果を得た。
【００７５】
（比較例２）
成分（Ａ）−２を１８０℃で加熱プレスすることで２ｍｍ厚のシートを得た。このフィルムの引張試験、ガスバリア性、接着性の測定を行い表２の結果を得た。
【００７６】
（比較例３）
成分（Ａ）−１を１８０℃で加熱プレスすることで２ｍｍ厚のシートを得た。得られたシートをコロナ電極から放電して形成したコロナ電界中に通過させる処理を行った。このフィルムの引張試験、ガスバリア性、成分（Ｂ）−１を塗布した面を接着面とした接着性の測定を行い表２の結果を得た。
【００７７】
（比較例４）
成分（Ａ）−１を１８０℃で加熱プレスすることで２ｍｍ厚のシートを得た。成分（Ｂ）−１の１０ｗｔ％イソプロピルアルコール／トルエン＝５０／５０重量％、溶液を調製し、得られたシートの表面に対し、ウェットでの塗布厚みが１０μｍとなるように、ワイヤーバーを使用してコーティングを実施した。コーティングされた基材を、常温で１５分間風乾後、５０℃の熱風オーブンで１５分間乾燥して、改質された表面を有するシートを得た。このフィルムの引張試験、ガスバリア性、成分（Ｂ）−１を塗布した面を接着面とした接着性の測定を行い表２の結果を得た。
【００７８】
（比較例５）
ポリアミド１を２３０℃で加熱することで、２ｍｍ厚のシートを得た。得られたシートをコロナ電極から放電して形成したコロナ電界中に通過させる処理を行った。成分（Ｂ）−１の１０ｗｔ％イソプロピルアルコール／トルエン＝５０／５０重量％、溶液を調製し、先ほど処理したシートのコロナ電極に向けた表面に対し、ウェットでの塗布厚みが１０μｍとなるように、ワイヤーバーを使用してコーティングを実施した。コーティングされた基材を、常温で１５分間風乾後、５０℃の熱風オーブンで１５分間乾燥して、改質された表面を有するシートを得た。このフィルムの引張試験、ガスバリア性、成分（Ｂ）−１を塗布した面を接着面とした接着性の測定を行い表２の結果を得た。
【００７９】
【表１】
0005885568.tif 000002
【００８０】
【表２】
0005885568.tif 000003
【００８１】
本発明の実施例は表面処理、およびシランカップリング剤の処理の無い比較例１〜４に比べて柔軟性、ガスバリア性は維持しつつもゴムへの接着強度が高く、比較例５より柔軟性、破断伸びに優れることが分かる。